FR 2736632 A1 19970117 FR 9508421 A 19950712 VITRAGE MUNI D'UNE COUCHE CONDUCTRICE ET/OU BAS-EMISSIVE L'invention a trait à un vitrage comprenant un substrat en verre muni d'une couche mince fonctionnelle, cette dernière présentant des propriétés de transparence, de conductivité électrique et/ou de basse émissivité. Elle concerne également les procédés d'obtention d'un tel vitrage, en particulier à l'aide de techniques de pyrolyse ou de techniques utilisant le vide. Ce type de couche fonctionnelle trouve tout particulièrement application pour les vitrages destinés au bâtiment : revêtu d'une couche bas-émissive, un substrat de verre permet de réduire l'émission dans l'infrarouge lointain à travers le vitrage dont il fait partie, de i'intérieur vers l'extérieur du local. En réduisant les pertes énergétiques dues en partie à cette fuite de rayonnement, on améliore sensiblement le confort des habitants, notamment hiver. Le substrat ainsi revêtu puis associé à un autre substrat par l'intermédiaire d'une lame de gaz, la couche bas-émissive se trouvant en face 3, (en comptant à partir de la face la plus extérieure) constitue un double-vitrage isolant très efficace. Ces couches trouvent également application pour les vitrages destinés à l'automobile, de par leurs propriétés de conduction électrique, par exemple pour former des vitrages chauffants en prévoyant des arrivées de courant. Les couches d'oxydes métalliques présentant ces propriétés sont, par exemple, des couches d'oxyde d'indium dopé à l'étain (ITO), ou d'oxyde de zinc dopé à l'aluminium (ZnO:Al), à l'indium (ZnO:ln), à l'étain (ZnO:Sn), ou au fluor (ZnO:F), ou d'oxyde d'étain dopé au fluor (SnO2:F). Ces couches d'oxyde métallique peuvent être obtenues par différents procédés : par des procédés sous vide (évaporation thermique, pulvérisation cathodique, éventuellement à l'aide de magnétron) ou par pyrolyse de composés organo-métalliques projetés par un gaz vecteur sous forme liquide, solide ou gazeuse sur la surface du substrat en verre chauffé à une température élevée mais néanmoins inférieure à sa température de ramollissement. Ceux-ci, mis ainsi en contact avec une surface chaude, se décomposent en s'oxydant pour former sur celle-ci une couche d'oxyde métallique. Cette dernière technique est tout particulièrement avantageuse dans la mesure où elle permet d'envisager des dépôts directement sur le ruban de verre d'une ligne de fabrication type float de manière continue. Cependant, pour que ces couches atteignent un niveau de performance élevé, notamment en termes de valeurs d'émissivité et/ou de conduction électrique, leur épaisseur doit être d'au moins 180 nm voire au-delà de 400 nm, et usuellement comprise entre 350 et 550 nm. Une couche mince présentant de telles épaisseurs confère au substrat qu'elle revêt un aspect en réflexion, notamment une coloration, qui peut ne pas être très appréciée d'un point de vue esthétique. Se pose ainsi le problème de l'aspect en réflexion, tout particulièrement de la coloration résiduelle obtenue, du substrat ainsi revêtu. En effet, selon l'enseignement du brevet EP-B-O 1 25 153, une couche d'oxyde d'étain dopé au fluor Sn02:F dont l'épaisseur, faible, est d'environ 1 63 à 1 65 nm, déposée sur un substrat de verre float clair de 4 mm d'épaisseur confère à ce dernier une coloration en réflexion dans les bleus, coloration très appréciée actuellement aussi bien dans le domaine du bâtiment que de l'automobile.Par contre, il a été constaté qu'une couche de même nature mais cette fois d'une épaisseur de 360 nm, donc une couche présentant de meilleures performances, confère à un même substrat un aspect en réflexion côté couche dans les verts/pourpres, couleur qui est peu recherchée pour des raisons esthétiques. Différentes solutions techniques visant à améliorer l'aspect optique de vitrages munis de couches fonctionnelles ayant de telles caractéristiques ont déjà été proposées. Ainsi, selon l'enseignement de la demande de brevet européen EP-A-O 573 325, on intercale entre substrat et couche fonctionnelle un revêtement dit intermédiaire dont on a sélectionné de manière adéquate l'épaisseur optique afin d'obtenir une couleur résiduelle en réflexion qui soit dans les bleus, et peu intense de surcroît.Dans un même but, la demande de brevet WO-94/25410 propose de disposer la couche fonctionnelle cette fois entre deux revêtements, I'un dit interne , I'autre dit externe , la combinaison du choix des caractéristiques d'épaisseur et d'indice de réfraction de ces deux revêtements élargissant les possibilités pour ajuster finement l'aspect colorimétrique en réflexion du vitrage. L'invention a alors pour but d'améliorer encore ces empilements de couches minces, en mettant au point des vitrages qui puissent à la fois être munis de couches fonctionnelles présentant de bonnes propriétés thermiques/électriques et présenter un aspect en réflexion le plus agréable possible à l'oeil, notamment ayant une couleur en réflexion esthétique, peu intense, peu réfléchissante et stable. L'invention a également pour but la mise au point d'un procédé de fabrication de ces vitrages, ainsi que celle de l'installation nécessaire à sa mise en oeuvre. L'invention a d'abord pour objet un vitrage comprenant un substrat transparent, notamment en verre, muni d'au moins une couche mince transparente fonctionnelle. Dans le contexte de l'invention, on comprend par fonctionnelle une couche possédant des propriétés de conduction électrique et/ou des propriétés thermiques, tout particulièrement des propriétés de bas-émissivité. Afin d'améliorer l'aspect optique, notamment sur le plan colorimétrique, du vitrage, on dispose entre le substrat et cette couche fonctionnelle au moins une couche dite intermédiaire présentant dans son épaisseur un gradient d'indice de réfraction décroissant. On comprend par gradient décroissant dans le sens de l'invention le fait que l'indice de réfraction de la couche diminue dans son épaisseur au fur et à mesure que l'on s'éloigne de la surface de son substrat porteur. Selon un mode préféré de l'invention, on dépose en outre sur la couche fonctionnelle au moins une couche mince dite externe dont l'indice de réfraction, et l'épaisseur géométrique sont choisis afin de contribuer à l'amélioration de l'aspect optique du vitrage en combinaison avec la couche intermédiaire. De manière surprenante, il s'est en effet avéré qu'intercaler entre substrat et couche fonctionnelle une couche dont l'indice de réfraction diminue progressivement avait un effet extrêmement positif sur l'aspect en réflexion du vitrage, à la fois sur le plan purement esthétique et sur le plan industriel d'une part, le vitrage selon l'invention a une couleur en réflexion côté couches agréable, tout particulièrement dans la gamme des bleus, couleur très atténuée et lavée de blanc , et de plus dépourvue d'aspect brillant car associée à une valeur de réflexion lumineuse très recherchée. Ces effets antireflet et anti-couleur se trouvent d'ailleurs accentués par la présence du revêtement externe précédemment mentionné. Mais d'autre part, on s'est aperçu que cette couche intermédiaire spécifique à l'invention permettait d'améliorer également la stabilité, I'uniformité de l'aspect en réflexion du vitrage. En effet, il est connu que suivant le mode de fabrication de dépôt de couches minces choisi, des tolérances dans les épaisseurs des couches sont fixées, tolérances au-delà desquelles l'oeil perçoit trop nettement des variations d'aspect d'un vitrage à l'autre ou d'une zone d'un vitrage à l'autre. Ces variations sont induites de manière interférentielle par l'irrégularité dans l'épaisseur des couches et tout particulièrement dans l'épaisseur de la couche fonctionnelle. Or, il s'est avéré que la couche intermédiaire spécifique à l'invention atténuait très sensiblement ces variations d'aspect, ce qui permettait, selon le mode de dépôt choisi, de diminuer significativement le taux de rebut des vitrages après dépôt des couches pour cause d'irisation/défaut d'aspect optique, ou, corollairement, d'adopter des tolérances de fabrication quant aux épaisseurs de couches moins draconiennes, ce qui est avantageux sur le plan de la qualité des vitrages ou de la rentabilité de leur fabrication. De préférence, on choisit la variation totale d'indice de réfraction dans l'épaisseur de la couche intermédiaire selon l'invention d'une valeur au moins égale à 0,2, notamment comprise entre 0,25 et 0,80. Ainsi, I'indice de réfraction le moins élevé dans ce gradient d'indice est de préférence compris entre 1,45 et 1,60, tandis que l'indice de réfraction le plus élevé est de préférence compris entre 1,70 et 2,35. La différence entre l'indice le moins élevé et l'indice le plus élevé est en effet à choisir relativement grande pour obtenir de manière optimale les effets avantageux de l'invention. Un mode de réalisation préféré pour ce gradient d'indice consiste à faire décroître l'indice de réfraction de la couche intermédiaire d'une valeur proche de l'indice de réfraction de la couche fonctionnelle à une valeur proche de l'indice de réfraction du substrat. L'épaisseur géométrique de la couche intermédiaire est quant à elle de préférence choisie entre 40 et 1 20 nm, notamment entre 50 et 100 nm. L'épaisseur doit en fait être suffisante pour pouvoir réaliser effectivement le gradient d'indice. Pour créer ce gradient d'indice, différentes possibilités existent. Le plus simple est de l'obtenir en faisant varier progressivement la composition chimique de la couche intermédiaire dans son épaisseur, notamment par un mélange d'au moins deux composants ayant des indices de réfraction différents, le taux de composant ou du mélange de composants à indice(s) le(s) plus élevé(s) décroissant graduellement dans son épaisseur. Le choix de ces composants peut par exemple être le suivant : pour le composant à indice peu élevé conviennent l'oxyde, l'oxynitrure ou l'oxycarbure de silicium, et pour les composants à indices plus élevés conviennent l'oxyde d'étain, de titane, de zirconium, d'aluminium, de magnésium ou de vanadium, de l'oxycarbure de silicium ou du nitrure de silicium ou un mélange d'au moins deux de ces composés. Ce gradient peut être obtenu par une technique sous vide ou par pyrolyse,et tout particulièrement par pyrolyse en phase gazeuse. Pour ce faire, a été conçue selon l'invention une buse de distribution de gaz particulièrement adaptée. Cette buse est disposée au-dessus du verre et transversalement à son axe de défilement, quand il se présente sous la forme d'un ruban de verre float, et est disposée de préférence dans l'enceinte même du bain de flottage. Elle comporte un premier talon amont, un second talon amont, un bloc profilé central et un talon aval. Une première fente d'injection de gaz précurseur est ménagée entre les deux talons amont et une seconde fente d'injection est ménagée entre le bloc central et le talon aval. Une fente d'évacuation des effluents de gaz non réagis est ménagée entre le bloc profilé central et le talon aval. Ainsi, l'ensemble de ces fentes et les faces inférieures des talons et du bloc central guident les veines de gaz alimentant les deux fentes d'injection le long du verre dans une zone de dépôt, avec un trajet d'écoulement ayant approximativement la forme d'un U. Pour créer un mélange partiel et progressif entre ces deux veines de gaz dans la zone de dépôt, et ainsi créer le gradient de composition recherché, on règle certains paramètres géométriques de la buse.Les deux paramètres importants sont d'une part la distance I entre les fentes d'injection et d'autre part les configurations relatives des deux talons amont et du bloc central. De fait, pour parvenir à l'effet voulu, le mode de réalisation préféré consiste à ce que la face inférieure du bloc central soit surélevée par rapport à celle du second talon amont qui lui est adjacent, et que la face inférieure de ce second talon amont soit elle-même surélevée par rapport à celle du premier talon amont. Quant à la distance I entre les deux fentes d'injection, il est avantageux de la choisir au plus égale aux 3/4 de la longueur totale de la zone de dépôt, notamment d'environ 1/4 à 2/3 de ladite longueur. Pour obtenir le gradient d'indice de réfraction décroissant voulu pour fabriquer la couche intermédiaire selon l'invention, il faut alors alimenter la première fente d'injection avec le mélange réactionnel se pyrolysant sous la forme d'un oxyde d'indice de réfraction donné ayant l'indice le plus élevé (Ti02, SnO2, Zr02, MgO, V205, SiOxCy, Si3N4, mélange d'au moins deux des oxydes ou d'au moins un de ces oxydes avec AI203), la seconde fente d'injection étant alimentée avec le mélange réactionnel se pyrolysant sous la forme de l'oxyde ayant l'indice le plus faible (comme SiO2). II faut bien sûr inverser les choses si l'on souhaite au contraire obtenir un gradient d'indice croîssant. L'invention concerne également le procédé de mise en oeuvre d'une telle buse, et les vitrages obtenus par ledit procédé. En ce qui concerne la couche mince dite externe précédemment mentionnée et qui se trouve au-dessus de la couche fonctionnelle, on la choisit de préférence d'un indice de réfraction compris entre 1,4 et 1,7 et d'une épaisseur géométrique comprise entre 70 et 1 20 nm. C'est en effet avec de telles caractéristiques que l'on obtient l'aspect optique le meilleur, notamment la baisse de réflexion lumineuse RL la plus grande et donc, corollairement, I'augmentation de transmission lumineuse TL la plus importante. Pour la constituer, on peut choisir différents matériaux diélectriques, notamment à base d'au moins un des composés suivants : oxyde, oxynitrure ou oxycarbure de silicium, oxyde d'aluminium, mélange d'oxyde de silicium et d'aluminium comportant aussi un halogénure du type fluor. Pour fabriquer cette couche, on peut avoir recours à une technique de dépôt sous vide, notamment du type pulvérisation cathodique réactive ou non. On peut aussi utiliser des techniques de pyrolyse, tout particulièrement en phase gazeuse appelée aussi CVD ( Chemical Vapor Deposition ), notamment pour un dépôt en continu sur verre float, à partir de précurseurs organo-siliciés associés à un gaz oxydant comme de l'oxygène (ou tout autre gaz plus faiblement oxydant comme H20 ou N20) dans un gaz diluant inerte du type azote, comme le diéthyle silane Si(CH3)2 H2, 'hexaméthyldisilane (CH3)3Si-Si(CH3)3, le tétraéthylorthosilicate Si(OC2H5)4, l'hexaméthyldisiloxane (CH3)3-Si-O-Si(CH3)3, l'octaméthylcyclotétrasiloxane ((CH3)2SiO)4, le tétraméthylcyclotétrasiloxane (CH3HSiO)4, ainsi que de l'héxamathyldisilazane ou le tétraméthylsilane et/ou à partir de précurseurs organo-métalliques connus, notamment à fonction alcoolate ou P-dicétone. On peut également adopter un dépôt par pyrolyse de poudre ou en phase liquide. Pour plus de détails sur la structure et les modes d'obtention de cette couche externe , on se rapportera avantageusement à la demande de brevet P.C.T. WO94/25410 précitée et à la demande de brevet francais FR-94/13911. La couche fonctionnelle selon l'invention est par exemple du type de celles décrites dans les demandes de brevet précitées. Ainsi, elle a généralement un indice de réfraction d'environ 1,8 à 2 et, pour garantir un niveau de performances thermiques/électriques suffisant, une épaisseur géométrique d'au moins 300 nm et notamment comprise entre 350 et 550 nm. Elle peut être à base d'oxyde(s) métallique(s) dopé(s), par exemple du type oxyde d'indium dopé à l'étain ITO, oxyde d'étain dopé au fluor SnO2:F, I'oxyde de zinc dopé à l'indium ZnO:ln, au fluor ZnO:F, à l'aluminium ZnO:Al ou à l'étain ZnO:Sn. Cette couche peut être fabriquée par une technique de dépôt sous vide du type pulvérisation cathodique réactive ou non, ou à l'aide d'une technique de pyrolyse, notamment de composés pulvérulents, particulièrement lorsque la couche est en Sn02:F ou en ITO et ceci directement sur le ruban de verre float de préférence, en continu. Par pyrolyse de poudre, on peut fabriquer les couches de Sn02:F à partir d'oxyde de dibutylétain (DBTO) en poudre et d'acide fluorhydrique anhydre gazeux, comme il est décrit dans le brevet FR-2 380 997, à partir de difluorure de dibutylétain (DBTF), éventuellement en mélange avec du DBTO comme décrit dans le document EP-A-178 956 ou EP-A-039 256. En ce qui concerne les couches d'lTO, on peut les obtenir par exemple à partir de formiate d'indium et d'un composé de l'étain comme le DBTO décrit dans le document EP-A-192 009. On peut aussi obtenir les couches de Sn02:F par pyrolyse en phase gazeuse ou CVD, notamment à partir d'un mélange de composés d'étain comme (CH)3)2 SnCl2, (C4Hg)2 SnC12, Sn(C2H5)4 et de composés organofluorés tels que CCI2F2, CHCIF2 et CH3CHF2 comme décrit dans la demande de brevet EP-A-027 403 ou bien encore à partir de monobutyl trichloroétain et d'un composé tel que le chlorodifluorométhane mentionné dans la demande de brevet EP-A-121 459, ou encore du tétrachlorure d'étain SnC14. Les couches de Sn02:F peuvent aussi être obtenues en phase liquide à partir d'acétylacétonate d'étain ou de diméthylétain-2-propionate dans des solvants organiques appropriés comme décrits notamment dans le brevet français FR-2 211 411. Les couches d'oxyde de zinc dopé à l'indium ou à l'aluminium peuvent être obtenues par pyrolyse en phase vapeur à partir de diéthylzinc ou d'acétate de zinc et de triéthylindium, chlorure d'indium ou triéthylaluminium, chlorure d'aluminium, comme décrit dans la demande de brevet EP-A-385 769. Avec la couche intermédiaire selon l'invention, éventuellement combinée à la couche externe, les empilements de couches minces selon l'invention sont donc très performants sur le plan thermique, esthétique et optique. Les vitrages obtenus présentent une haute transmission lumineuse, par exemple d'au moins 75%, notamment d'au moins 80 à 85%, une faible réflexion lumineuse, une couleur résiduelle en réflexion côté couches dans les bleus et dont la saturation C* dans le système colorimétrique (L*, a*, b*) est d'au plus égale à 5. Enfin, l'émissivité du vitrage est fortement abaissée, avec des valeurs E d'au plus 0,18. Lorsqu'ils sont montés en double-vitrage, ils atteignent ainsi des valeurs de transmission lumineuse d'au moins 70%. Les substrats monolithiques tels que revêtus selon l'invention peuvent avantageusement être incorporés dans des vitrages feuilletés ou dans des vitrages multiples isolants du type double-vitrage. Dans ce dernier cas, on dispose le substrat à couches dans le double-vitrage de façon à ce qu'une fois monté en façade d'un bâtiment, les couches se trouvent en face 3 (on note conventionnellement les faces des substrats des vitrages multiples en commencant par l'extérieur vers l'intérieur). Comme déjà évoqué, tout type de technique de dépôt peut être utilisé pour procéder au dépôt de la couche fonctionnelle et de sa couche intermédiaire et éventuellement sa couche externe. Notamment, au moins une des couches lorsqu'elle est à base d'oxyde(s) métallique(s) peut être déposée(s) par une technique utilisant le vide, notamment par pulvérisation cathodique, éventuellement réactive en présence d'oxygène, à partir de cibles en alliage métallique ou en céramique de compositions appropriées. On préfère cependant utiliser, pour le dépôt d'au moins une des couches, une technique de pyrolyse, par voie solide, liquide ou gazeuse comme déjà mentionné, car ce type de technique permet un dépôt en continu sur un ruban de verre. Ainsi, un mode de réalisation préféré d'obtention de l'empilement selon l'invention consiste à effectuer le premier dépôt de la couche intermédiaire par CVD sur le ruban de verre dans l'enceinte float, puis à déposer la couche fonctionnelle par CVD, notamment dans l'enceinte float également, ou par pyrolyse, de composés pulvérulents, entre l'enceinte float et 'étenderie, et enfin à déposer la couche externe, soit par CVD avant l'étenderie ou dans l'étenderie, soit par pyrolyse de poudre(s) juste après le dépôt de la couche fonctionnelle. D'autres détails et caractéristiques avantageuses ressortent de la description ci-après d'exemples de réalisation non limitatifs à l'aide des figures suivantes figure 1: une coupe transversale d'un substrat verrier revêtu selon l'invention, figure 2 : une coupe transversale d'une buse de pyrolyse en phase gazeuse adaptée pour le dépôt de la couche intermédiaire à gradient d'indice selon l'invention. On précise qu'aussi bien la figure 1 que la figure 2 sont des représentations très schématiques ne respectant pas scrupuleusement les proportions relatives entre les divers matériaux/éléments illustrés, ceci pour faciliter leur lecture. EXEMPLES 1 à 7 Les exemples 1 à 7 sont réalisés selon l'invention. Ils se rapportent, conformément à la figure 1, à un substrat 1 en verre clair silico-sodo-calcique de 4 mm d'épaisseur. Celui-ci est revêtu d'une couche 3 bas-émissive à base de Sn02:F et obtenu de manière connue par pyrolyse de poudre à partir de DBTF comme décrit dans les brevets précités, puis d'une couche externe 4, à base d'oxyde mixte de silicium et d'aluminium, avec également du fluor, couche obtenue également de manière connue par CVD à partir de tétraorthosilicate TEOS, d'hexafluoroacétylacétonate d'aluminium et d'oxygène, conformément à l'enseignement de la demande de brevet français FR-94/13911 . Entre le substrat 1 et la couche fonctionnelle 3, est intercalée une couche intermédiaire 2 présentant un gradient d'indice de réfraction décroissant, c'est-à-dire dont l'indice de réfraction diminue progressivement dans épaisseur, de son interface avec le verre 1 à son interface avec la couche 3 en Sn02:F. Pour obtenir ce gradient, on modifie graduellement la composition chimique de la couche dans son épaisseur, couche constituée d'un mélange d'oxydes dont la proportion des composants à indice de réfraction le(s) plus élevé(s) diminue progressivement. Pour ce faire, on choisit une technique de dépôt par CVD, à l'aide de la buse de distribution illustrée en figure 2 et décrite en détails ultérieurement, à partir des précurseurs siliciés et organo-métalliques adéquats.Le composant à bas indice de la couche intermédiaire 2 est ici l'oxyde de silicium, et son précurseur gazeux peut être choisi notamment parmi le tétraéthylorthosilicate TEOS, le silane SiH4 ou le tétraméthylsilane Si(CH3)4, associé(s) à un précurseur oxydant du type 02, N20 ou H20. Les composants à indice plus élevé peuvent être en oxyde d'étain, utilisant comme précurseurs gazeux le monobutyltrichlorure d'étain ou le dibutyldiacétate d'étain ; en oxyde de titane, utilisant comme précurseurs gazeux un alcoolate de titane du type tétraisopropylate de titane ; en oxyde de zirconium utilisant comme précurseurs gazeux un acétylacétonate de zirconium comme l'hexafluoroacétylacétonate de Zr ou le tétrabutoxyde de zirconium ou enfin l'oxyde d'aluminium utilisant comme précurseurs gazeux l'acétylacétonate ou l'hexafluoroacétylacétonate d'aluminium. II peut aussi s'agir d'oxyde de magnésium MgO, on utilise alors un précurseur gazeux du type acétylacétonate de magnésium, éthylate de magnésium, hexafluoroacétylacétonate de magnésium, trifluoroacétylacétonate de magnésium.On peut aussi choisir de l'oxyde de vanadium V205, que l'on peut obtenir à partir d'un alcoolate de vanadium comme le tétraéthylate de vanadium ou d'un halogénure comme VCI5 ou un oxychlorure comme VOCI3.11 peut aussi s'agir de l'oxycarbure de silicium SiOxCy dont on règle l'indice de réfraction en ajustant son taux de carbone. Les précurseurs peuvent être notamment un mélange de silane, d'éthylène et d'un oxydant comme 02, H20 ou N20. Enfin, on peut aussi choisir du nitrure de silicium Si3N4, que l'on peut obtenir à partir d'un mélange gazeux de silane et d'ammoniac et/ou d'amine. Le mode de réalisation utilisé pour ces exemples est un système bicomposant où la composition de la couche intermédiaire varie d'une composition proche de celle de l'oxyde d'étain jusqu'à une composition proche de celle de l'oxyde de silicium. Mais un autre système bi-composant du type SiO2/MgO, SiO2/V205, SiO2/TiO2, SiO2/ZrO2, SiO2/SiOxCy ou Si 02/SiC convient également, ainsi qu'un système tri-composant où l'on part, par exemple, d'un mélange Al203/Ti02 près du verre pour aboutir à une composition du type SiO2. Dans tous ces exemples, la couche 2 fonctionnelle a une épaisseur géométrique de 410 nm et la couche 4 externe une épaisseur géométrique d'environ 93 nm. Le tableau 1 ci-dessous résume, pour chacun de ces exemples, I'épaisseur géométrique e de la couche intermédiaire, sa variation totale d'indice de réfraction dans son épaisseur notée A i.r. ainsi que son indice le plus faible, à proximité de la couche fonctionnelle 3 notée i.r. (min) et son indice le plus fort, du côté du substrat 1 noté i.r. (max). TABLEAU 1 e A i.r. i.r. (min) i.r. (max). Exemple 1 60 nm 0,35 1,50 1,85 Exemple 2 60 nm 0,30 1,50 1,80 Exemple 3 60 nm 0,25 1,50 1,75 Exemple 4 60 nm 0,5 1,45 1,95 Exemple 5 60 nm 0,21 1,63 1,84 Exemple 6 54 nm 0,35 1,45 1,80 Exemple 7 66 nm 0,35 1,45 1,80 On regroupe ci-après dans le tableau 2 des données spectrophotométriques mesurées d'après l'illuminant D65 concernant l'ensemble des substrats revêtus selon ces exemples.Les abréviations utilisées qui résument les propriétés colorimétriques en réflexion des substrats côté couches ont la signification suivante a*, b* sont les facteurs du système de colorimétrie (L*, a*, b*), . C* est, toujours dans ce système, la valeur de saturation égale à (a*2 + b*2)112, AC* est la variation de saturation observée quand l'épaisseur de la couche fonctionnelle 2 varie de + 50 nm autour de sa valeur moyenne de 410 nm. Tous les substrats revêtus selon les exemples ont par ailleurs une haute transmission lumineuse TL de l'ordre de 86% et une faible réflexion lumineuse côté couches de l'ordre de 4 à 5%. TABLEAU 2 a * b* C* AC* Exemple 1 1,6 -4,0 4,3 2 (cxemple Exemple 2 1,9 - 4,4 4,8 2,4 Exemple 3 1,7 - 5,0 5,1 2,3 Exemple 4 2,6 - 4,3 5 3,6 Exemple 5 1,9 -3,8 4,2 3,3 Exemple 6 1,6 - 5,2 5,4 3,2 Exemple 7 2,4 - 5,8 6,2 2,4 EXEMPLES COMPARATIFS 8 ET 9 Ces deux exemples comparatifs utilisent un substrat 1, une couche fonctionnelle 3 et une couche externe 4 présentant les mêmes caractéristiques que dans les exemples précédents. Par contre, dans le cas de l'exemple 8, la couche intermédiaire 2 est constituée d'un matériau SiOxCy, obtenu comme décrit dans la demande de brevet EP-0 573 325 précitée, d'indice de réfraction constant dans son épaisseur et d'environ 1,75 et d'épaisseur géométrique égale à 60 nm. Dans le cas de l'exemple 9, la couche intermédiaire 2 est à base d'un mélange SiO2/SnO2, mais présentant un gradient d'indice de réfraction croissant, et non décroissant : son indice varie d'environ une valeur de 1,45 près du verre (Si02 pur) à une valeur d'environ 1,85 (majoritairement du SnO2) près de la couche en SnO2:F, son épaisseur géométrique est de 60 nm. Le tableau 3 ci-dessous indique pour ces deux exemples comparatifs, les mêmes données photométriques que le tableau 2 précédent TABLEAU 3 a * b* C+ C* Exemple comparatif 8 0,8 - 7,2 7 6 Exemple comparatif 9 0,5 - 5,5 5,6 5 Différentes remarques peuvent être faites au vu de ces résultats. II ressort du tableau 2 que tous les substrats revêtus selon l'invention présentent en réflexion côté couches une couleur bleue (a* faiblement positif, b* négatif), valeur que l'on retrouve lorsque ces substrats revêtus sont montés en double-vitrage de façon à avoir les couches minces en face 3. On a donc une couleur esthétique, et peu intense puisque la valeur de saturation qui y est associée reste d'au plus environ 5. Si, d'après le tableau 3, les substrats revêtus selon les exemples comparatifs présentent également une couleur dans les bleus-violets, en revanche la teinte est plus intense puisque leur saturation dépasse nettement cette valeur de 5. Mais ce qui ressort surtout de la comparaison de ces deux tableaux, c'est que les variations de saturation AC* des exemples selon l'invention sont bien plus faibles que celles des exemples comparatifs, puisqu'elles restent d'au plus environ 3 pour des variations d'épaisseur de la couche fonctionnelle qui sont loin d'être négligeables. En fait, il va de soi que sur ligne industrielle on peut régler l'épaisseur des dépôts à des variations bien moindres que + 50 nm, ce qui signifie que globalement, dans les conditions réelles de production industrielle, les substrats revêtus selon l'invention donnent une impression visuelle d'une très grande homogénéité, les différences restant en dessous du seuil de sensibilité de l'oeil. Cela n'est pas le cas pour les exemples comparatifs. On peut noter aussi que l'association de la couche intermédiaire 2 avec la couche externe 4 permet d'obtenir un effet anti-reflet très prononcé, avec des valeurs de RL côté couches très faibles. Venons-en maintenant à la buse selon la figure 2 qui a permis le dépôt de la couche intermédiaire à gradient. Cette figure montre un ruban de verre 5 défilant selon un axe donné dans I'enceinte d'un bain float. Au-dessus de ce ruban, dans une zone du bain où il a acquis une stabilité dimensionnelle, est montée une buse 6 pour distribuer les précurseurs gazeux à la surface du verre chaud afin qu'ils réagissent et se décomposent en oxyde à son contact. La buse est disposée transversalement au ruban de verre et s'étend sur toute sa largeur. Seuls les éléments de la buse importants pour la réalisation de l'invention ont été représentés et seront ici décrits. (Pour plus de détails sur le fonctionnement général, on pourra se reporter par exemple à la demande de brevet EP-A-499 523 ou à la demande de brevet EP-A-518 755, notamment). On y voit un bloc profilé central 7, un premier talon amont 8, un second talon amont 9 et un talon aval 10.Ces appellations d'amont et d'aval ont été choisies par commodité, elles se définissent en fonction du sens de défilement du verre. Entre le premier talon amont 8 et le second 9, est créée une première fente d'alimentation 11, et entre le second talon amont et le profilé central 7 est créée une seconde fente d'alimentation 1 2 en gaz précurseurs. Entre le bloc central 7 et le talon aval 10, est disposée une fente d'évacuation 1 3 associée en partie supérieure à un système d'aspiration, afin de capter les effluents gazeux n'ayant pas réagi. L'ensemble de ces fentes et les faces inférieures du second talon amont et du bloc profilé central 7 permettent d'amener les gaz à circuler le long de la surface du ruban de verre sur une longueur L correspondant à la zone de dépôt 1 5. Pour pouvoir obtenir un gradient d'indice, plusieurs conditions sont à réunir. D'abord chacune des fentes est à alimenter avec un mélange de gaz précurseurs complet , c'est-à-dire possédant à lui seul tous les composants nécessaires à l'obtention de l'oxyde recherché. Ainsi, la première fente 1 1 est alimentée par le mélange réactionnel adapté pour le dépôt de SnO2, soit le monobutyltrichlorure d'étain associé à un oxydant doux du type H2O ou N2O et transporté à l'aide d'un gaz vecteur inerte du type azote. La seconde fente 1 2 est alimentée par le mélange réactionnel adapté pour le dépôt de l'oxyde à l'indice le plus faible, ici le SiO2, soit du TEOS associé également à un oxydant doux du type H2O ou N2O. Cependant, il est à noter que des modifications peuvent être apportées à ce principe. Ainsi, si l'on choisit, pour créer une couche intermédiaire à gradient, non pas le système SnO2/SiO2 mais le système SiOXCy/SiO2, on peut choisir d'alimenter une des deux fentes d'injection avec le mélange complet de précurseurs pour faire du SiO2, notamment un mélange TEOS et oxydant dans un gaz inerte, et l'autre fente d'injection soit avec le mélange complet de précurseurs pour faire du SiO xCv, notamment un mélange SiH4+éthylène dans un gaz inerte, soit simplement avec de l'éthylène, source de carbone, (la variation du taux de carbone dans la couche gouvernant sa variation d'indice). Ensuite, il faut favoriser le mélange partiel, et contrôlé, des deux veines gazeuses issues de chacune de ces fentes circulant le long du verre. Pour ce faire, différents paramètres géométriques sont à régler. D'une part la distance I, mesurée parallèlement à l'axe de défilement du verre, entre les deux fentes d'alimentation 11 et 1 2. On la choisit ici d'une valeur telle que I = L/3 environ. D'autre part, la configuration relative des différents talons et du bloc central est importante : on dispose d'abord la buse de manière à ce que les faces inférieures du premier talon amont 8 et du talon aval 10 soient très proches de la surface du verre, par exemple d'une distance de 2 à 5 mm, afin de garantir le confinement des gaz dans la zone de dépôt. On configure aussi les faces inférieures des talons amont et du bloc central de manière à ce que le second talon amont 9 soit surélevé par rapport au premier talon amont 8 d'une hauteur Ah1, et à ce que le bloc central 7 soit surélevé par rapport au second talon amont 9 d'une hauteur Ah2 (on choisit par exemple Ah1 th2 0,4 cm). Ensuite, on configure de manière adaptée le nez du second talon amont 9 (on définit par nez du talon 9, la zone du talon qui se trouve la plus proche de la surface du verre 5 et qui délimite l'endroit où la fente d'injection 1 2 débouche dans la zone de dépôt 15). En fait, le mode de fonctionnement de la buse pour obtenir le gradient est le suivant : la première veine gazeuse de précurseurs provient de la première fente d'injection 1 1 qui a une section h,. La seconde veine gazeuse de précurseurs provient de la seconde fente d'injection 1 2 qui a une section h2, et la hauteur de la zone de dépôt 1 5 mesurée entre le plan défini par les faces inférieures du premier talon amont 8 et du talon aval 10 et le bloc central 7 a une valeur h3. Pour garantir un écoulement laminaire des deux veines gazeuses le long du verre dans la zone de dépôt 15, on respecte la relation (1) h1 + h2 = h3 (ou Ah, + Ah3 = h3, on choisit ici h, = Ah, et h2 = Ah2) Ici, on choisit h, h2 et chacune de ces hauteurs comprise entre 0,2 et 0,8 mm, notamment d'environ 0,4 mm, h3 est alors d'environ 0,8 mm. Mais si on respecte la relation (1) dans toute la zone de dépôt, on va obtenir en fait deux couches superposées, l'une en Sn02, I'autre en Si02 sans vraiment obtenir le gradient voulu. Pour obtenir le gradient, il faut en fait créer localement une zone de turbulence dans la zone de dépôt 15, tout particulièrement dans la zone où débouche la seconde fente d'injection 1 2 dans cette zone 1 5. Pour ce faire, on adopte une forme de nez de talon 9 telle qu'elle provoque à ce niveau un élargissement local de la section h2, de la fente. Les formes de nez appropriées peuvent par exemple être, comme représenté à la figure, des formes bizeautées, à pans coupés, ou des formes plus ou moins arrondies (les lignes en pointillés sur la figure 2 indiquent un autre type de profil envisageable). De fait, à cet endroit, la hauteur de zone de dépôt devient égale à h, +h2,, c'est-à-dire supérieure à h3. Les veines de gaz se mélangent alors partiellement, d'où la création du gradient. En fait, plus l'élargissement local h2, est important, plus il va y avoir de mélanges entre les deux veines gazeuses et plus l'interdiffusion entre les différents précurseurs va être grande. Donc dans la zone I de la zone de dépôt, seuls les précurseurs d'oxyde d'étain sont au contact du verre, il se dépose donc d'abord une fine couche de Sn02 quasi pure. Puis, à partir de la fin de cette zone I, réagissant ensemble les deux mélanges réactionnels, le dépôt s'appauvrissant progressivement en SnO2 pour s'enrichir en SiO2. REVENDICATIONS 1. Vitrage comprenant un substrat (1) transparent, notamment en verre, muni d'au moins une couche mince (3) transparente fonctionnelle, conductrice et/ou bas-émissive, caractérisé en ce qu'afin d'améliorer l'aspect optique et notamment colorimétrique du vitrage, se trouve disposée entre le substrat (1) et la couche fonctionnelle (3) au moins une couche intermédiaire (2) présentant dans son épaisseur un gradient d'indice de réfraction décroissant. 2. Vitrage selon la revendication 1, caractérisé en ce que la variation totale d'indice de réfraction dans l'épaisseur de la couche intermédiaire (2) est d'au moins 0,2, notamment comprise entre 0,25 et 0,80. 3. Vitrage selon la revendication 1 ou la revendication 2, caractérisé en ce que l'indice de réfraction le moins élevé dans le gradient d'indice de la couche intermédiaire (2) est compris entre 1,45 et 1,60. 4. Vitrage selon l'une des revendications précédentes, caractérisé en ce que l'indice de réfraction le plus élevé dans le gradient d'indice de la couche intermédiaire est compris entre 1,7 et 2,35. 5. Vitrage selon l'une des revendications précédentes, caractérisé en ce que l'indice de réfraction de la couche intermédiaire (2) varie d'un indice de réfraction proche de celui de la couche fonctionnelle (3) à un indice de réfraction proche de celui du substrat (1). 6. Vitrage selon l'une des revendications précédentes, caractérisé en ce que l'épaisseur géométrique de la couche intermédiaire (2) à gradient d'indice est compris entre 40 et 120 nm, notamment entre 50 et 100 nm. 7. Vitrage selon l'une des revendications précédentes, caractérisé en ce que le gradient d'indice de réfraction de la couche intermédiaire(2) est obtenu par une variation progressive de sa composition chimique, notamment par mélange d'au moins deux composants à indices de réfraction différents, le taux de composant ou du mélange de composant(s) à indice(s) le(s) plus élevé(s) décroissant graduellement dans l'épaisseur de la couche. 8. Vitrage selon la revendication 7, caractérisé en ce que le mélange comprend au moins un composant à indice peu élevé à base d'oxyde, oxynitrure ou oxycarbure de silicium. 9. Vitrage selon la revendication 7 ou la revendication 8, caractérisé en ce que le mélange comprend au moins un composant à indice élevé, choisi à base d'oxyde d'étain, d'oxyde de titane, d'oxyde de zirconium, d'oxyde d'aluminium, d'oxyde de magnésium, d'oxyde de vanadium, de nitrure de silicium ou d'oxycarbure de silicium. 1 0. Vitrage selon l'une des revendications précédentes, caractérisé en ce que la couche fonctionnelle (3) est revêtue d'au moins une couche mince externe (4), d'indice de réfraction compris entre 1,4 et 1,7 et d'épaisseur géométrique compris entre 70 et 1 20 nm. 11. Vitrage selon la revendication 10, caractérisé en ce que la couche externe (4) est en matériau diélectrique, à base d'au moins un des composés du groupe comprenant l'oxyde, I'oxycarbure ou ltoxynitrure de silicium, I'oxyde d'aluminium, un mélange d'oxyde mixte de silicium et d'aluminium et contenant du fluor. 12. Vitrage selon l'une des revendication précédentes, caractérisé en ce que la couche fonctionnelle (3) a un indice de réfraction d'environ 1,8 à 2 et une épaisseur géométrique d'au moins 300 nm, notamment compris entre 350 et 550 nm. 1 3. Vitrage selon l'une des revendications précédentes, caractérisé en ce que la couche fonctionnelle (3) est à base d'oxyde(s) métallique(s) dopé(s) appartenant au groupe comprenant l'oxyde d'indium dopé à l'étain ITO, I'oxyde d'étain dopé au fluor SnO2:F, I'oxyde de zinc dopé à l'indium ZnO:ln, au fluor ZnO:F, à l'aluminium ZnO:Al ou à l'étain ZnO:Sn. 1 4. Vitrage selon l'une des revendications précédentes, caractérisé en ce qu'il présente en réflexion côté couches une couleur résiduelle dans les bleus dont la saturation C* dans le système colorimétrique (L*, a*, b*) est d'au plus égale à 5, une haute transmission lumineuse TL d'au moins 75%, notamment d'au moins 80 à 85% et une émissivité g d'au plus 0,18. 1 5. Buse (6) pour la formation par pyrolyse en phase gazeuse d'une couche à gradient d'indice de réfraction, telle que la couche intermédiaire (2) conforme à l'une des revendications précédentes, sur du verre (5) se déplacant selon un axe tel qu'un ruban de verre dans l'enceinte d'un bain de flottage, la buse s'étendant transversalement à l'axe de défilement du verre, caractérisée en ce qu'elle comporte un premier talon amont (8), un second talon amont (9), un bloc profilé central (7) et un talon aval (10), une première fente d'injection (11) de gaz précurseur(s) définie entre les deux talons amont et une seconde d'injection (12) de gaz précurseur(s) de composition différente définie entre le talon amont (9) et le bloc profilé central (7), une fente d'évacuation (13) des effluents gazeux définie entre le bloc profilé central (7) et le talon aval (10), I'ensemble des fentes (11, 12, 13) et les faces inférieures des talons et du bloc central guidant les veines de gaz alimentant les fentes d'injection le long du verre dans la zone de dépôt (15) avec un trajet d'écoulement ayant approximativement la forme d'un U, la distance I entre les deux fentes d'injection (11, 12) et les configurations relatives du premier talon amont (8), du second talon amont (9) et du bloc central (7) étant choisies afin de provoquer un mélange partiel et progressif entre les deux veines gazeuses dans ladite zone de dépôt (15). 16. Buse (6) selon la revendication 15, caractérisée en ce que la face inférieure du bloc central (7) est surélevée par rapport à la face inférieure du second talon amont (9) elle-même surélevée par rapport à la face inférieure du premier talon amont (8). 1 7. Buse (6) selon la revendication 1 5 ou 16, caractérisée en ce que la distance I entre les deux fentes d'injection est d'au plus égale aux 3/4 de la longueur totale de la zone de dépôt L, et notamment d'environ 1/4 à 2/3 de ladite longueur L. 18. Buse (6) selon l'une des revendications 1 5 à 17, caractérisée en ce que la première fente d'injection (11) est alimentée avec un mélange réactionnel gazeux se décomposant sous forme d'un oxyde d'indice de réfraction donné et en ce que la seconde fente d'injection (12) est alimentée avec un mélange réactionnel gazeux se décomposant sous forme d'un oxyde d'indice de réfraction différent du précédent, notamment inférieur. 1 9. Buse (6) selon l'une des revendications 1 5 à 18, caractérisée en ce que le second talon amont (8) est configuré de manière à créer un élargissement localisé de la seconde fente d'injection (12) à proximité de la zone de dépôt (15). 20. Buse (6) selon la revendication 19, caractérisée en ce que le nez (14) du second talon amont (8) présente un profil à pans coupés ou arrondis, de façon à élargir la fente d'injection (12) dans la zone où elle débouche dans la zone de dépôt (15). 21. Procédé de mise en oeuvre de la buse (6) selon l'une des revendications 15 à 20, caractérisé en ce qu'on alimente la première fente d'injection (11) avec un premier mélange réactionnel gazeux et la seconde fente d'injection (12) avec un second mélange gazeux, de manière à ce que les veines gazeuses issues de ces deux mélanges circulent dans la zone de dépôt (15) le long du verre selon un écoulement laminaire, sauf localement à la sortie de la seconde fente d'injection (12) où l'on crée une zone de turbulence destinée à faciliter l'interdiffusion des deux veines gazeuses.